ОСНОВЫ ДЛЯ ПЕЧАТИ С ПОКРЫТИЕМ, ОБЕСПЕЧИВАЮЩИЕ ПОВЫШЕННОЕ КАЧЕСТВО ПЕЧАТИ И РАЗРЕШАЮЩУЮ СПОСОБНОСТЬ ПРИ ПОНИЖЕННОМ РАСХОДЕ ЧЕРНИЛ

1. Изделие, включающее:
бумажную основу, имеющую первую поверхность и вторую поверхность, причем бумажная основа имеет значение HST приблизительно до 50 секунд; и
разбухающее под влиянием воды покрытие основы по меньшей мере на одной из первой и второй поверхностей, которое имеет толщину меньше чем приблизительно 10 мкм и обеспечивает восприимчивую к чернилам пористую поверхность, причем покрытие основы включает:
связующую матрицу для пигмента покрытия, разбухающую под влиянием воды, причем связующая матрица включает водорастворимое полимерное связующее и полимерное латексное связующее в массовом отношении по меньшей мере приблизительно 1:1, которые были сшиты; и
некоторое количество пигмента покрытия, достаточное для придания значения гладкости поверхности по Паркеру по меньшей мере приблизительно 4 по меньшей мере одной из первой и второй поверхностей, который диспергирован в связующей матрице в массовом отношении пигмента покрытия к связующей матрице по меньшей мере приблизительно 2:1, и причем пигмент покрытия включает:
3
более крупные пористые частицы пигмента покрытия, имеющие размер частиц больше приблизительно 1 мкм и эффективный объем пор по меньшей мере приблизительно 0,1 см/г, и
более мелкие частицы пигмента покрытия, имеющие размер частиц приблизительно 1 мкм или меньше;
причем более крупные пористые частицы пигмента покрытия находятся в массовом отношении к более мелким частицам пигмента покрытия по меньшей мере приблизительно 0,2:1.
2. Изделие по п.1, отличающееся тем, что покрытие основы нанесено на первую и вторую поверхности.
3. Изделие по п.1, отличающееся тем, что массовое отношение пигмента покрытия к связующей матрице находится в диапазоне от приблизительно 2:1 до приблизительно 10:1.
4. Изделие по п.3, отличающееся тем, что массовое отношение пигмента покрытия к связующей матрице находится в диапазоне от приблизительно 3:1 до приблизительно 5:1.
5. Изделие по п.1, отличающееся тем, что более крупные пористые частицы пигмента покрытия включают одно или больше из: частицы молотого карбоната кальция, частицы осажденного карбоната кальция, частицы абсорбирующего пластика, частицы глины, частицы каолина, частицы кальцинированной глины, частицы талька, частицы диоксида титана, частицы сульфата бария, частицы диоксида кремния или частицы цеолита.
6. Изделие по п.5, отличающееся тем, что более крупные пористые частицы пигмента покрытия включают одно или больше из: частицы молотого карбоната кальция или частицы осажденного карбоната кальция.
3
7. Изделие по п.5, отличающееся тем, что более крупные пористые частицы пигмента покрытия имеют эффективный объем пор по меньшей мере приблизительно 0,2 см/г.
3
8. Изделие по п.7, отличающееся тем, что более крупные пористые частицы пигмента покрытия имеют эффективный объем пор по меньшей мере приблизительно 0,3 см/г.
9. Изделие по п.1, отличающееся тем, что более мелкие частицы пигмента покрытия включают одно или больше из: частицы микрокремнезема, частицы оксида алюминия, частицы молотого карбоната кальция, частицы осажденного карбоната кальция, частицы глины, частицы каолина, частицы кальцинированной глины, частицы бентонитной глины, частицы талька, частицы диоксида титана, частицы сульфата бария, частицы диоксида кремния, или частицы цеолита.
10. Изделие по п.5, отличающееся тем, что более мелкие частицы пигмента покрытия включают частицы микрокремнезема.
11. Изделие по п.1, отличающееся тем, что массовое отношение более крупных пористых частиц пигмента покрытия к более мелким частицам пигмента покрытия составляет по меньшей мере приблизительно 1:1.
12. Изделие по п.11, отличающееся тем, что массовое отношение более крупных пористых частиц пигмента покрытия к более мелким частицам пигмента покрытия составляет по меньшей мере приблизительно 3:1.
13. Изделие по п.1, отличающееся тем, что массовое отношение водорастворимого полимерного связующего к полимерному латексному связующему находится в диапазоне от приблизительно 1:1 до приблизительно 10:1
14. Изделие по п.13, отличающееся тем, что массовое отношение водорастворимого полимерного связующего к полимерному латексному связующему находится в диапазоне от приблизительно 1,5:1 до приблизительно 2,5:1
15. Изделие по п.1, отличающееся тем, что водорастворимое полимерное связующее включает одно или больше из: крахмальных связующих, целлюлозных связующих, связующих на основе поливинилового спирта, связующих на основе полиакриловой кислоты, связующих на основе полиметакриловой кислоты, связующих на основе поливиниламина, связующих на основе полиакриламида, полиэфирных связующих, связующих на основе сульфонированного полистирола или связующих на основе карбоксилированного полистирола.
16. Изделие по п.15, отличающееся тем, что водорастворимое полимерное связующее включает крахмальное связующее.
17. Изделие по п.1, отличающееся тем, что полимерное латексное связующее включает одно или больше из: стирол-бутадиеновых каучуковых латексов, латексов на основе акрилового полимера, латексов на основе поливинилацетата, латексов на основе сополимера стирола и акрила, полиуретановых латексов, латексов на основе сополимера крахмала и акрила, крахмала/латексов на основе сополимера стирола и акрила, поливинилового спирта (PVOH)/латексов на основе сополимера стирола и акрила, или латексов на основе сополимера PVOH/акрила.
18. Изделие по п.17, отличающееся тем, что полимерное латексное связующее включает стирол-акриловое латексное связующее.
19. Изделие по п.18, отличающееся тем, что водорастворимое полимерное связующее включает связующее на основе этилированного крахмала, и отличающееся тем, что связующее на основе стирол-акрилового латекса и связующее на основе этилированного крахмала сшиты глиоксалем.
20. Изделие по п.1, отличающееся тем, что покрытие основы имеет толщину в диапазоне от приблизительно 3 до приблизительно 8 мкм.
21. Изделие по п.1, отличающееся тем, что бумажная основа имеет значение HST приблизительно до 40 секунд.
22. Способ, включающий следующие этапы:
(a) предоставление бумажной основы, имеющей первую поверхность и вторую поверхность, причем бумажная основа имеет значение HST приблизительно до 50 секунд; и
(b) обработка по меньшей мере одной из первой и второй поверхностей разбухающим под влиянием воды покрытием основы для получения основы для печати, причем покрытие основы имеет толщину меньше приблизительно 10 мкм и обеспечивает восприимчивую к чернилам пористую поверхность, и причем покрытие основы включает:
связующую матрицу для пигмента покрытия, разбухающую под влиянием воды, причем связующая матрица включает водора с-творимое полимерное связующее и полимерное латексное связующее в массовом отношении по меньшей мере приблизительно 1:1, которые были сшиты; и
некоторое количество пигмента покрытия, достаточное для придания значение гладкости поверхности по Паркеру по меньшей мере приблизительно 4 по меньшей мере одной из первой и второй поверхностей, причем пигмент покрытия диспергирован в связующей матрице в массовом отношении пигмента покрытия к связующей матрице по меньшей мере приблизительно 2:1 и причем пигмент покрытия включает:
3
более крупные пористые частицы пигмента покрытия, имеющие размер частиц больше приблизительно 1 мкм и эффективный объем пор по меньшей мере приблизительно 0,1 см/г; и
более мелкие частицы пигмента покрытия, имеющие размер частиц приблизительно 1 мкм или меньше;
причем более крупные пористые частицы пигмента покрытия находятся в массовом отношении к более мелкие частицы пигмента покрытия по меньшей мере приблизительно 0,2:1.
23. Способ по п.22, отличающийся тем, что этап (b) включает обработку первой и второй поверхностей покрытием основы.
24. Способ по п.22, отличающийся тем, что массовое отношение пигмента покрытия к связующей матрице покрытия основы для этапа (b) находится в диапазоне от приблизительно 2:1 до приблизительно 10:1.
25. Способ по п.24, отличающийся тем, что массовое отношение пигмента покрытия к связующей матрице покрытия основы для этапа (b) находится в диапазоне от приблизительно 3:1 до приблизительно 5:1.
26. Способ по п.22 отличающийся тем, что более крупные пористые частицы пигмента покрытия основы для этапа (b) включают одно или больше из: частицы молотого карбоната кальция, частицы осажденного карбоната кальция, частицы абсорбирующего пластика, частицы глины, частицы каолина, частицы кальцинированной глины, частицы талька, частицы диоксида титана, частицы сульфата бария, частицы диоксида кремния, или частицы цеолита.
27. Способ по п.26, отличающийся тем, что более крупные пористые частицы пигмента покрытия основы для этапа (b) включают одно или больше из: частицы молотого карбоната кальция или частицы осажденного карбоната кальция.
3
28. Способ по п.26, отличающийся тем, что более крупные пористые частицы пигмента покрытия основы для этапа (b) имеют эффективный объем пор по меньшей мере приблизительно 0,2 см/г.
3
29. Способ по п.28, отличающийся тем, что более крупные пористые частицы пигмента покрытия основы для этапа (b) имеют эффективный объем пор по меньшей мере приблизительно 0,3 см/г.
30. Способ по п.22, отличающийся тем, что более мелкие частицы пигмента покрытия основы для этапа (b) включают одно или больше из: частицы микрокремнезема, частицы оксида алюминия, частицы молотого карбоната кальция, частицы осажденного карбоната кальция, частицы глины, частицы каолина, частицы кальцинированной глины, частицы бентонитной глины, частицы талька, частицы диоксида титана, частицы сульфата бария, или частицы диоксида кремния.
31. Способ по п.30, отличающийся тем, что более мелкие частицы пигмента покрытия основы для этапа (b) включают частицы микрокремнезема.
32. Способ по п.31, отличающийся тем, что массовое отношение более крупных пористых частиц пигмента покрытия к более мелким частицам пигмента покрытия основы для этапа (b) составляет по меньшей мере приблизительно 1:1.
33. Способ по п.32, отличающийся тем, что массовое отношение более крупных пористых частиц пигмента покрытия к более мелким частицам пигмента покрытия основы для этапа (b) составляет по меньшей мере приблизительно 3:1.
34. Способ по п.22, отличающийся тем, что массовое отношение водорастворимого полимерного связующего к полимерному латексному связующему покрытия основы для этапа (b) находится в диапазоне от приблизительно 1:1 до приблизительно 10:1
35. Способ по п.34, отличающийся тем, что массовое отношение водорастворимого полимерного связующего к полимерному латексному связующему покрытия основы для этапа (b) находится в диапазоне от приблизительно 1,5:1 до приблизительно 2,5:1
36. Способ по п.22, отличающийся тем, что водорастворимое полимерное связующее покрытия основы для этапа (b) включает одно или больше из: крахмальных связующих, целлюлозных связующих, связующих на основе поливинилового спирта, связующих на основе полиакриловой кислоты, связующих на основе полиметакриловой кислоты, связующих на основе поливиниламина, связующих на основе полиакриламида, полиэфирных связующих, связующих на основе сульфонированного полистирола или связующих на основе карбоксилированного полистирола.
37. Способ по п.36, отличающийся тем, что водорастворимое полимерное связующее покрытия основы для этапа (b) включает крахмальное связующее.
38. Способ по п.22, отличающийся тем, что полимерное латексное связующее покрытия основы для этапа (b) включает одно или больше из: стирол-бутадиеновых каучуковых латексов, латексов на основе акрилового полимера, латексов на основе поливинилацетата, латексов на основе сополимера стирола и акрила, полиуретановых латексов, латексов на основе сополимера крахмала и акрила, крахмал/латексов на основе сополимера стирола и акрила, поливинилового спирта (PVOH)/латексов на основе сополимера стирола и акрила, латексов на основе сополимера PVOH/акрила или эпоксидных латексов.
39. Способ по п.38, отличающийся тем, что полимерное латексное связующее покрытия основы для этапа (b) включает стирол-акриловое латексное связующее.
40. Способ по п.39, отличающийся тем, что водорастворимое полимерное связующее покрытия основы для этапа (b) включает связующее на основе этилированного крахмала, причем связующее на основе стирол-акрилового латекса и связующее на основе этилированного крахмала сшиты глиоксалем.
41. Способ по п.22, отличающийся тем, что покрытие основы для этапа (b) имеет толщину в диапазоне от приблизительно 3 до приблизительно 8 мкм.
42. Способ, включающий следующие этапы:
(a) предоставление основы для печати, включающей:
бумажную основу, имеющую первую поверхность и вторую поверхность, причем бумажная основа имеет значение HST приблизительно до 50 секунд; и
разбухающее под влиянием воды покрытие основы по меньшей мере на одной из первой и второй поверхностей, которое имеет толщину меньше чем приблизительно 10 мкм и обеспечивает восприимчивую к чернилам пористую поверхность, причем покрытие основы включает:
связующую матрицу для пигмента покрытия, разбухающую под влиянием воды, причем связующая матрица включает водораствор имое полимерное связующее и полимерное латексное связующее в массовом отношении по меньшей мере приблизительно 1:1, которые были сшиты; и
некоторое количество пигмента покрытия, достаточное для придания по меньшей мере одной из первой и второй поверхностей значения гладкости поверхности по Паркеру по меньшей мере приблизительно 4, причем пигмент покрытия диспергирован в связующей матрице массовом отношении по меньшей мере приблизительно 2:1, причем пигмент покрытия включает:
3
более крупные пористые частицы пигмента покрытия, имеющие размер частиц больше приблизительно 1 мкм и эффективный объем пор по меньшей мере приблизительно 0,1 см/г; и
более мелкие частицы пигмента покрытия, имеющие размер частиц приблизительно 1 мкм или меньше;
причем более крупные пористые частицы пигмента покрытия находятся в массовом отношении к более мелким частицам пигмента покрытия по меньшей мере приблизительно 0,2:1; и
(b) печать изображения по меньшей мере на одной из первой и второй поверхностях на струйном принтере при уровне использования чернил приблизительно до 7 г/м2.
43. Способ по п.42, отличающийся тем, что основа для печати для этапа (a) включает купонную бумагу, и отличающийся тем, что изображение, печатаемое на этапе (b), является изображением купона.
2
44. Способ по п.42, отличающийся тем, что изображение печатают на этапе (b) с уровнем использования чернил от приблизительно 0,5 до приблизительно 5 г/м.
2
45. Способ по п.44, отличающийся тем, что изображение печатают на этапе (b) с уровнем использования чернил от приблизительно 0,5 до приблизительно 3 г/м.
46. Способ по п.42, отличающийся тем, что массовое отношение пигмента покрытия к связующей матрице покрытия основы для этапа (a) находится в диапазоне от приблизительно 2:1 до приблизительно 10:1.
47. Способ по п.46, отличающийся тем, что массовое отношение пигмента покрытия к связующей матрице покрытия основы для этапа (a) находится в диапазоне от приблизительно 3:1 до приблизительно 5:1.
48. Способ по п.42, отличающийся тем, что более крупные пористые частицы пигмента покрытия основы для этапа (a) включают одно или больше из: частицы молотого карбоната кальция, частицы осажденного карбоната кальция, частицы абсорбирующего пластика, частицы глины, частицы каолина, частицы кальцинированной глины, частицы талька, частицы диоксида титана, частицы сульфата бария, частицы диоксида кремния или частицы цеолита.
49. Способ по п.48, отличающийся тем, что более крупные пористые частицы пигмента покрытия основы для этапа (a) включают одно или больше из: частицы молотого карбоната кальция или частицы осажденного карбоната кальция.
3
50. Способ по п.48, отличающийся тем, что более крупные пористые частицы пигмента покрытия основы для этапа (a) имеют эффективный объем пор по меньшей мере приблизительно 0,2 см/г.
3
51. Способ по п.50, отличающийся тем, что более крупные пористые частицы пигмента покрытия основы для этапа (a) имеют эффективный объем пор по меньшей мере приблизительно 0,3 см/г.
52. Способ по п.48, отличающийся тем, что более мелкие частицы пигмента покрытия основы для этапа (а) включают одно или больше из: частицы микрокремнезема, частицы оксида алюминия, частицы молотого карбоната кальция, частицы осажденного карбоната кальция, частицы глины, частицы каолина, частицы кальцинированной глины, частицы бентонитной глины, частицы талька, частицы диоксида титана, частицы сульфата бария, частицы диоксида кремния или частицы цеолита.
53. Способ по п.52, отличающийся тем, что более мелкие частицы пигмента покрытия основы для этапа (a) включают частицы микрокремнезема.
54. Способ по п.53, отличающийся тем, что массовое отношение более крупных пористых частиц пигмента покрытия к более мелким частицам пигмента покрытия основы для этапа (a) составляет по меньшей мере приблизительно 1:1.
55. Способ по п.54, отличающийся тем, что массовое отношение более крупных пористых частиц пигмента покрытия к более мелким частицам пигмента покрытия основы для этапа (а) составляет по меньшей мере приблизительно 3:1.
56. Способ по п.42, отличающийся тем, что массовое отношение водорастворимого полимерного связующего к полимерному латексному связующему покрытия основы для этапа (a) находится в диапазоне от приблизительно 1:1 до приблизительно 10:1.
57. Способ по п.56, отличающийся тем, что массовое отношение водорастворимого полимерного связующего к полимерному латексному связующему покрытия основы для этапа (a) находится в диапазоне от приблизительно 1,5:1 до приблизительно 2,5:1.